МАССА ДЛЯ ПРОИЗВОДСТВА КИРПИЧА
MIXTURE FOR MAKING BRICK

Изобретение относится к промышленности строительных материалов и касается составов масс для производства лицевого белого кирпича.
Известна масса для производства кирпича, содержащая, мас. %: глину 65,0-89,0; пегматит (отходы гравитационного обогащения пегматитовых руд) 10,0-30,0 [1].
Задача изобретения состоит в повышении водостойкости и морозостойкости кирпича, полученного из массы.
Технический результат достигается тем, что масса для производства кирпича, содержащая глину, пегматит, дополнительно содержит спонголит при следующем соотношении компонентов, мас. %: беложгущаяся глина 78,0-80,0; пегматит 2,0-4,0; спонголит 16,0-20,0.
Составы керамической массы приведены в таблице.
Компоненты
Состав, мас. %:
1
2
Беложгущаяся глина
80,0
78,0
Пегматит
4,0
2,0
Спонголит
16,0
20,0
Коэффициент размягчения
~0,9
~0,9
Морозостойкость (замораживание до -18°С - оттаивание), циклы
~100
~100
2
2
3
2
3
2
2
2
2
2
3
2
3
2
2
2
2
3
2
3
3
Для приготовления керамической массы могут быть использованы качественные сырьевые компоненты: например беложтущаяся глина Трошковского месторождения, характеризующаяся следующим химическим составом, мас. %: SiO 54,95; АlO 31,92; FeO 0,98; TiO 0,41; CaO 0,79; MgO 0,85; KO 0,36; NaO следы; п.п.п. 9,32; пегматит Чулинского месторождения, включающий, мас. %: SiO 72,88; АlO 15,1; FeO 0,17; CaO 0,87; MgO 0,18; KO 7,1; NaO 3,34; п.п.п. 0,36; спонголит Краснодонского месторождения, включающий, мас. %: SiO 88,02-86,38; АlO 4,91-6,38; FeO 0,75-2,1; CaO 0,75-0,79; MgO 0,41-0,55; SO 0,12-0;22; п.п.п. 2,4-3,21.
Массу приготавливают следующим образом.
Компоненты размалывают до порошкообразного состояния и смешивают. Влажность массы выбирают в пределах 19-25%. Из полученной массы формуют пластическим способом кирпич, который обжигают при температуре 1180-1200°С. Кирпич имеет белый цвет. Возможно последующее глазурование поверхности (ложок, тычок) обожженного кирпича.
Источник информации
1. А.с. №631494 СССР, С04В 33/00, 1978.